(57)【要約】【課題】石油資源の使用を抑え、軽量性、断熱性、隠蔽性を発現させ、剛性及び耐破断性、印刷適性に優れ、自然収縮を小さくした熱収縮性空孔含有フィルムを得ると共に、その熱収縮性空孔含有フィルムの性質を活かした成形品、熱収縮性ラベル及びこの成形品又は熱収縮性ラベルを装着した容器を得ることを目的とする。【解決手段】ポリ乳酸系樹脂組成物（Ａ）１００質量部に対して、ポリオレフィン系樹脂組成物（Ｂ）を１０質量部以上、９０質量部以下含有し、かつ軟質成分（Ｃ）を２０質量部以上、８０質量部以下の質量比で含有する（Ｉ）層と、ポリ乳酸系樹脂組成物（Ａ）からなる（ＩＩ）層を有し、空孔を含有し、かつ、８０℃の温水中に１０秒間浸漬した際の収縮率が２０％以上、８０％以下である、熱収縮性空孔含有フィルムを製造する。【選択図】なし【特許請求の範囲】
【請求項１】
（Ｉ）層と（ＩＩ）層との少なくとも２層からなる積層フィルムであって、各層が下記成分を主成分として構成される層であり、上記（Ｉ）層は空孔を有し、かつ８０℃温水中に１０秒間浸漬した際の主収縮方向での収縮率が２０％以上８０％以下であることを特徴とする熱収縮性空孔含有フィルム。
（Ｉ）層：ポリ乳酸系樹脂組成物（Ａ）１００質量部に対し、ポリオレフィン系樹脂組成物（Ｂ）１０質量部以上９０質量部以下と、軟質成分（Ｃ）２０質量部以上８０質量部以下とを含有する樹脂組成物。
（ＩＩ）層：ポリ乳酸系樹脂組成物（Ａ）。
【請求項２】
上記ポリ乳酸系樹脂組成物（Ａ）を構成する乳酸のＤ体とＬ体との構成比率が１：９９乃至１０：９０、又は９９：１乃至９０：１０である請求項１に記載の熱収縮性空孔含有フィルム。
【請求項３】
上記軟質成分（Ｃ）が、上記ポリ乳酸系樹脂組成物（Ａ）以外の脂肪族ポリエステル、芳香族脂肪族ポリエステル、ジオールとジカルボン酸と乳酸系単独重合体との共重合体、コアシェル構造型ゴム、エチレン−酢酸ビニル共重合体、エチレン−アクリル酸メチル共重合体、エチレン−メタクリル酸メチル共重合体、エチレン−アクリル酸エチル共重合体、エチレン−メタクリル酸メチル共重合体、エチレン−アクリル酸共重合体、エチレン−メタクリル酸共重合体から選ばれる少なくとも１種からなる樹脂又はこれらの樹脂の混合体である、請求項１又は２に記載の熱収縮性空孔含有フィルム。
【請求項４】
温度８０℃、周波数１０Ｈｚ、歪み０．１％の条件で測定した上記ポリオレフィン系樹脂組成物（Ｂ）の貯蔵弾性率が、０．２５ＧＰａ以上２．００ＧＰａ以下である請求項１乃至３のいずれかに記載の熱収縮性空孔含有フィルム。
【請求項５】
熱収縮性空孔含有フィルムの嵩比重が、熱収縮性空孔含有フィルムに用いる樹脂の真比重に対して５０％以上９０％以下である請求項１乃至４のいずれかに記載の熱収縮性空孔含有フィルム。
【請求項６】
ＪＩＳ  Ｋ７０１５による２４０ｎｍ以上８００ｎｍ以下の範囲における光線透過率が５０％以下である請求項１乃至５のいずれかに記載の熱収縮性空孔含有フィルム。
【請求項７】
上記ポリオレフィン系樹脂組成物（Ｂ）の短軸方向の最大軸長が、０．１μｍ以上５．０μｍ以下である請求項１乃至６のいずれかに記載の熱収縮性空孔含有フィルム。
【請求項８】
ＪＩＳ  Ｋ７１２７による０℃における引張破断伸度が少なくとも１００％である請求項１乃至７のいずれかに記載の熱収縮性空孔含有フィルム。
【請求項９】
請求項１乃至８のいずれかに記載の熱収縮性空孔含有フィルムを用いた成形品。
【請求項１０】
請求項１乃至８のいずれかに記載の熱収縮性空孔含有フィルムを用いた熱収縮性ラベル。
【請求項１１】
請求項９に記載の成形品又は請求項１０に記載の熱収縮性ラベルを装着した容器。
【発明の詳細な説明】
【技術分野】
【０００１】
この発明は、熱収縮性空孔含有フィルム、これを用いた成形品、熱収縮性ラベル及び容器に関し、より詳しくは石油資源の使用を抑えた熱収縮性フィルムに、高い剛性を持たせつつ、空孔を持たせて軽量性、断熱性、隠蔽性を発現させるとともに、剛性及び耐破断性、印刷適性に優れ、自然収縮が小さい熱収縮性空孔含有フィルム、これを用いた成形品、熱収縮性ラベル及び容器に関する。
【背景技術】
【０００２】
現在、容器等を包装したり結束したりする材料として、加熱によって収縮して容器等に密着する熱収縮性フィルムが多く用いられている。
【０００３】
このような熱収縮性フィルムの原料としては、従来、主としてポリ塩化ビニル樹脂、ポリスチレン樹脂、ポリエステル樹脂等が用いられていた。しかし、これらの樹脂はいずれも枯渇性の石油資源を原料として使用するため、資源保護の観点からは使用量を減少させる必要に迫られてきた。
【０００４】
また、樹脂によっては、使用後に焼却する際の燃焼時に有毒物質を発生させたり、燃焼カロリーが高すぎるために燃焼炉を傷めて炉の寿命を縮めたりするといった不具合や、廃棄時に微生物による分解がなされず、長期間にわたって形状を保持し環境汚染の原因になるという不具合を生じることがあった。
【０００５】
これらの樹脂の使用によって生じる問題を解決する材料として、ポリ乳酸が注目を集めている。ポリ乳酸は、とうもろこし等のバイオマスを原料とし、工業的に生産が可能であり、持続可能型社会を目指す上で好適である。また、燃焼時に有毒物質を発生することもなく、石油を原料とする樹脂に比べて燃焼カロリーが低いため、燃焼炉を傷めるおそれも少なく、かつ、環境中に廃棄された場合でも微生物により分解可能であるという好ましい特性を持っている。
【０００６】
しかし、熱収縮性ラベルの原料としてポリ乳酸を使用すると、剛性が高く、低温収縮性に優れ、かつ自然収縮が小さいという特長を有する反面で、耐破断性に問題があり、ポリ乳酸単独では高品質な熱収縮性ラベルを作成することが困難であった。このようなポリ乳酸の耐破断性を改良するために、ポリ乳酸に相溶可能な軟質成分を添加した熱収縮性フィルムが検討されており、例えば、特許文献１に記載されている。
【０００７】
また、熱収縮性ラベルに限らず、熱可塑性樹脂を用いた成形品中に空孔を形成させることにより、成形品の嵩比重を低下させることで樹脂使用量を減少し環境負荷を低減させ、さらに遮光性、断熱性、クッション性等の機能付与が可能であることが知られている。この空孔形成の手法にはさまざまな方法が用いられるが、熱可塑性樹脂を用いた延伸フィルムの場合、この熱可塑性樹脂に対し非相溶成分を添加した後に少なくとも１方向に延伸する手法が知られている。
【０００８】
このような空孔を有する熱収縮性空孔含有ラベルを作製するため、熱収縮性ラベルに用いる樹脂に非相溶成分を添加した後に、１方向、又は複数方向に延伸して空孔を形成する手法が用いられている。ポリ乳酸についても、これに非相溶樹脂を添加した後に延伸することで空孔を形成して嵩比重を低下させたフィルムが、特許文献２に記載されている。また、ポリ乳酸以外のポリエステル系樹脂を用いて、同様に非相溶樹脂を添加し、延伸して空孔を形成した熱収縮性フィルムが、特許文献３に記載されている。
【０００９】
【特許文献１】特開２００３−１１９３６７号公報
【特許文献２】特開２００２−１４６０７１号公報
【特許文献３】特開２００３−３２１５６２号公報
【発明の開示】
【発明が解決しようとする課題】
【００１０】
しかしながら、特許文献１に記載のようなポリ乳酸に軟質成分を添加した熱収縮性フィルムでは、剛性が低下してしまい、自然収縮が大きくなるという不具合があり、かつ、前述した空孔形成がなされないため、樹脂使用量の低減や望ましい機能付与に至っていなかった。
【００１１】
また、特許文献２に記載のような空孔フィルムは、延伸後に熱処理を施しているため、熱収縮性ラベルとして利用することができなかった。さらに、特許文献３に記載のような、ポリエステル系樹脂に非相溶樹脂を添加した熱収縮性フィルムは、延伸時の空孔形成がポリ乳酸を用いたフィルムに比べて困難であり、また、ポリ乳酸を用いるフィルムよりも比重が大きく、ポリエステル系樹脂が石油由来原料であるので、資源保護の観点からは有効ではなかった。
【００１２】
そこでこの発明は、石油資源の使用を抑え、軽量性、断熱性、隠蔽性を発現させ、剛性及び耐破断性、印刷適性に優れ、自然収縮を小さくした熱収縮性空孔含有フィルムを得ると共に、その熱収縮性空孔含有フィルムの性質を活かした成形品、熱収縮性ラベル及びこの成形品又は熱収縮性ラベルを装着した容器を得ることを目的とする。
【課題を解決するための手段】
【００１３】
この発明は、ポリ乳酸系樹脂組成物（Ａ）１００質量部に対して、ポリオレフィン系樹脂組成物（Ｂ）１０質量部以上９０質量部以下と、軟質成分（Ｃ）２０質量部以上８０質量部以下とを含有する樹脂組成物を主成分として構成される（Ｉ）層と、ポリ乳酸系樹脂組成物（Ａ）を主成分として構成される（ＩＩ）層との少なくとも２層からなる積層フィルムであって、（Ｉ）層が空孔を含有し、かつ８０℃の温水中に１０秒間浸漬した際の主収縮方向の収縮率が２０％以上８０％以下である熱収縮性空孔含有フィルムにより、上記の課題を解決したのである。
【００１４】
すなわち、この発明の熱収縮性空孔含有フィルムは、ポリ乳酸系樹脂組成物（Ａ）だけでなく、ポリオレフィン系樹脂組成物（Ｂ）と軟質成分（Ｃ）とを上記の範囲で両方含み、それを上記の収縮率となるように延伸することで、軟質成分（Ｃ）だけを添加したものよりも確実に多くの空孔を形成でき、遮光性、断熱性及び軽量性に優れるとともに、必要な収縮率を確保できる。また、ポリ乳酸系樹脂組成物（Ａ）及び軟質成分（Ｃ）と、これらに非相溶であるポリオレフィン系樹脂組成物（Ｂ）との延伸性の違いにより必要な空孔を生じるため、空孔による軽量性、断熱性、隠蔽性を十分に確保できる。さらに、この発明の熱収縮性空孔含有フィルムは、表面平滑性に優れた（ＩＩ）層を積層させることにより、印刷適性にも優れている。
【発明の効果】
【００１５】
この発明の熱収縮性空孔含有フィルムは、ポリ乳酸系樹脂を主成分とするため、石油資源の消費を抑制し、循環型社会を構築する上で有用であり、また、高い剛性を有し、耐破断性に優れ、自然収縮が小さいので、有用な熱収縮性フィルムとなる。
【００１６】
また、この発明の熱収縮性空孔含有フィルムは、ポリ乳酸系樹脂組成物（Ａ）に、ポリオレフィン系樹脂組成物（Ｂ）と軟質成分（Ｃ）とを所定範囲で含む樹脂組成物からなる未延伸フィルムを延伸するので、空孔を容易に生じさせることできる。そして、この空孔により、軽量性、断熱性、隠蔽性を発現することができる。
【００１７】
さらに、この発明の熱収縮性空孔含有フィルムは、表面平滑性に優れた層が積層されているので、印刷適性に優れている。
【発明を実施するための最良の形態】
【００１８】
以下、この発明の熱収縮性空孔含有フィルム、このフィルムを用いた成形品、熱収縮ラベル及び容器（以下、「この発明のフィルム」、「この発明の成形品」、「この発明のラベル」及び「この発明の容器」とも称する。）について詳細に説明する。
【００１９】
１．熱収縮性空孔含有フィルム
この発明のフィルムは、ポリ乳酸系樹脂組成物（Ａ）と、ポリオレフィン系樹脂組成物（Ｂ）と、及び軟質成分（Ｃ）とを所定の割合で含有する樹脂組成物を主成分として構成され、空孔を有する（Ｉ）層と、ポリ乳酸系樹脂組成物（Ａ）を主成分として構成される（ＩＩ）層との少なくとも２層からなる積層フィルムであって、（Ｉ）層が空孔を有し、かつ、８０℃温水中に１０秒間浸漬した際の主収縮方向の収縮率が２０％以上８０％以下である熱収縮性空孔含有フィルムである。
【００２０】
＜（Ｉ）層＞
［ポリ乳酸系樹脂組成物（Ａ）］
この発明において、上記ポリ乳酸系樹脂組成物（Ａ）とは、乳酸を主成分とする単量体を重合して得られる樹脂組成物をいう。具体的には、乳酸の単独重合体（以下「乳酸系単独重合体」と称する。）や、乳酸と、乳酸以外のα−ヒドロキシカルボン酸や、ジオール成分及びジカルボン酸成分等とを共重合させた共重合体（以下「乳酸系共重合体」と称する。）を含む重合体を含む樹脂組成物をいう。
【００２１】
なお、主成分とは、この発明の熱収縮性空孔含有フィルムの効果を妨げない範囲で、他の成分を含んでも良いが、少なくとも７０質量％以上を占めることをいい、８０質量％以上を占めると好ましく、９０質量％以上を占めるとより好ましい。
【００２２】
ここで、乳酸とは、Ｄ−乳酸とＬ−乳酸の両方を示し、上記の乳酸系単独重合体には、例えば、Ｄ−乳酸の単独重合体であるポリ（Ｄ−乳酸）、Ｌ−乳酸の単独重合体であるポリ（Ｌ−乳酸）、Ｌ−乳酸とＤ−乳酸との共重合体からなるポリ（ＤＬ−乳酸）、及びこれらの混合体が含まれる。また、上記の乳酸系共重合体で使用する乳酸は、Ｄ−乳酸のみ又はＬ−乳酸のみであるものと、Ｄ−乳酸とＬ−乳酸との両方であるものとの、いずれでもよい。
【００２３】
但し、上記の乳酸系単独重合体及び乳酸系共重合体のいずれの場合も、乳酸として、Ｄ−乳酸及びＬ−乳酸の両方を用いた方が、いずれか一方の乳酸のみを用いたものよりも、収縮ムラを抑えることができるため好ましい。具体的には、上記の乳酸系単独重合体及び乳酸系共重合体を構成するＤ−乳酸とＬ−乳酸との構成割合は、Ｌ−乳酸：Ｄ−乳酸＝９９：１乃至９０：１０の範囲、又は１：９９乃至１０：９０の範囲であることが好ましい。Ｌ−乳酸又はＤ−乳酸の比率が９９％以下であれば、収縮ムラを抑えることができ、また、上記比率が９０％以上であれば、十分な収縮特性を有するフィルムを得やすい。
【００２４】
なお、上記の乳酸系共重合体を用いる場合、構成成分の共重合割合は特に限定されないが、乳酸の占める割合が高いほど、石油資源の消費が少ないため好ましく、また後述するビカット軟化点の範囲を超えない程度の割合で共重合すると好ましい。
【００２５】
具体的には乳酸と、α−ヒドロキシカルボン酸、脂肪族ジオール、及び脂肪族ジカルボン酸から選ばれる１種又は複数種の乳酸以外の単量体とを共重合させる際の共重合比率は、質量比で、乳酸：乳酸以外の単量体＝１００：０乃至７０：３０がよく、好ましくは９５：５乃至７５：２５であり、さらに好ましくは９０：１０乃至８０：２０である。共重合比が上記範囲内であれば、剛性、透明性、耐衝撃性等の物性バランスの良好なフィルムを得ることができる。なお、上記の乳酸系単独重合体及び乳酸系共重合体は、単独で用いても、混合して用いても構わない。
【００２６】
また、上記の乳酸系単独重合体の製造として、開環重合法（ラクチド法）を用いた場合、乳酸の環状２量体であるラクチドを、必要に応じて重合調整剤等を用いながら、所定の触媒の存在下で開環重合をして、任意の組成を有するポリ乳酸系樹脂を得ることができる。このとき、用いられる上記ラクチドとしては、Ｌ−乳酸の２量体であるＬ−ラクチド、Ｄ−乳酸の２量体であるＤ−ラクチド、及びＤ−乳酸とＬ−乳酸との２量体であるＤＬ−ラクチドが挙げられる。これらを必要に応じて混合し、重合することにより、任意の組成及び結晶性を有する上記ポリ乳酸系樹脂を得ることができる。
【００２７】
上記乳酸系共重合体の製造に用いられる、単量体である上記のα−ヒドロキシカルボン酸としては、グリコール酸、３−ヒドロキシ酪酸、４−ヒドロキシ酪酸、２−ヒドロキシ−ｎ−酪酸、２−ヒドロキシ−３，３−ジメチル酪酸、２−ヒドロキシ−３−メチル酪酸、２−メチル乳酸、２−ヒドロキシカプロン酸等の２官能脂肪族ヒドロキシカルボン酸、カプロラクトン、ブチロラクトン、バレロラクトン等のラクトン類等が挙げられる。
【００２８】
上記乳酸系共重合体の製造に用いられる、単量体である上記のジオール成分としては、エチレングリコール、プロピレングリコール、１，４−ブタンジオール、１，４−シクロへキサンジメタノール等が挙げられる。また、上記のジカルボン酸成分としては、例えば、コハク酸、アジピン酸、スベリン酸、セバシン酸及びドデカン二酸等が挙げられる。
【００２９】
上記ポリ乳酸系樹脂組成物（Ａ）は、耐熱性を向上させるために、少量の他の共重合成分を含有していてもよい。そのような共重合成分としては、例えば、テレフタル酸等の芳香族カルボン酸、ビスフェノールＡのエチレンオキサイド付加物等の芳香族ジオール等が挙げられる。さらに上記ポリ乳酸系樹脂組成物（Ａ）は、分子量を増加させる目的で、少量の鎖延長剤、例えばジイソシアネート化合物、エポキシ化合物、酸無水物等を含有していてもよい。
【００３０】
上記ポリ乳酸系樹脂組成物（Ａ）のビカット軟化点は、５０℃以上であるとよく、５５℃以上であると好ましい。ビカット軟化点が５０℃以上であれば、得られる熱収縮性空孔含有フィルムを常温よりやや高い温度、例えば夏場に放置しておいても、自然収縮を抑制できるが、５０℃未満であるとこの自然収縮を抑制しきれなくなってしまうおそれがある。一方で、ビカット軟化点は９５℃以下であるとよく、８５℃以下であると好ましい。９５℃を超えるとフィルムの延伸時に低温延伸を行うことが難しくなり、得られるフィルムに良好な収縮特性を与えることが難しくなる傾向がある。
【００３１】
上記ポリ乳酸系樹脂組成物（Ａ）の質量（重量）平均分子量は、５０，０００以上であるとよく、１００，０００以上であるとより好ましい。質量（重量）平均分子量が５０，０００以上であれば、機械的強度が劣る等の不具合を生じづらく好適である。一方で４００，０００以下であるとよく、２５０，０００以下の範囲であるとより好ましい。４００，０００以下であれば溶融粘度が高くなりすぎ成形加工性を低下させる等の不具合を生じづらく好適である。
【００３２】
このような、上記ポリ乳酸系樹脂組成物（Ａ）として使用できる代表的な樹脂組成物としては、三井化学（株）製の「レイシア」シリーズ、Ｎａｔｕｒｅ  ＷｏｒｋｓＬＬＣ社製の「Ｎａｔｕｒｅ  Ｗｏｒｋｓ」シリーズ等が商業的に入手されるものとして挙げられる。
【００３３】
［ポリオレフィン系樹脂組成物（Ｂ）］
この明細書において、ポリオレフィン系樹脂組成物（Ｂ）とは、ポリ乳酸系樹脂組成物（Ａ）及び軟質成分（Ｃ）に非相溶であるポリオレフィン樹脂を主成分とした樹脂をいう。この非相溶であるとは、ポリ乳酸系樹脂組成物（Ａ）及び軟質成分（Ｃ）とポリオレフィン系樹脂組成物（Ｂ）との混合樹脂組成物を電子顕微鏡等の光学装置を用いて観察したときに、ポリ乳酸系樹脂組成物（Ａ）及び軟質成分（Ｃ）中においてポリオレフィン系樹脂組成物（Ｂ）がドメインを形成している状態をいう。
【００３４】
この発明のフィルムでは、後述するように、ポリオレフィン系樹脂組成物（Ｂ）よりもポリ乳酸系樹脂組成物（Ａ）及び軟質成分（Ｃ）の混合物の方が多く存在するため、ポリ乳酸系樹脂組成物（Ａ）及び軟質成分（Ｃ）の混合物が海部分、すなわちマトリックスを形成し、ポリオレフィン系樹脂組成物（Ｂ）が島部分、すなわち分散ドメインを形成する。
【００３５】
このようなポリオレフィン系樹脂組成物（Ｂ）としては、高密度ポリエチレン、低密度ポリエチレン、直鎖状低密度ポリエチレン等のポリエチレン系樹脂、高結晶性ホモポリプロピレン、ランダムポリプロピレン等のポリプロピレン系樹脂、ポリメチルペンテン、又はこれらの混合樹脂等が挙げられ、好ましくは高結晶性ホモポリプロピレンである。これらの樹脂は単体で又は２種以上を混合して用いることができる。
【００３６】
ポリオレフィン系樹脂組成物（Ｂ）は、周波数１０Ｈｚ、歪み０．１％で測定したときの８０℃における貯蔵弾性率が０．２５ＧＰａ以上であると好ましく、０．４０ＧＰａ以上であるとより好ましい。貯蔵弾性率が０．２５ＧＰａ未満であると、後述する延伸工程において、フィルムに空孔を付与することができなくなる場合がある。一方で、同様の条件における貯蔵弾性率は、２．００ＧＰａ以下であると好ましく、１．５０ＧＰａ以下であることがより好ましい。２．００ＧＰａ以下であれば、所望の結晶性が得られ、かつ、比重が大きくなりすぎることもないため、目的とする嵩比重のフィルムを得ることができる。
【００３７】
また、ポリオレフィン系樹脂組成物（Ｂ）は、ＪＩＳ  Ｋ７２１１に基づいて測定されるメルトフローレート（以下、「ＭＦＲ」と略記する。）が、０．５ｇ／１０分以上であると好ましく、１．０ｇ／１０分以上であるとより好ましい。またＭＦＲは、５０ｇ／１０分以下であると好ましく、３５ｇ／１０分以下であるとより好ましく、２０ｇ／１０分以下であるとさらに好ましい。ポリオレフィン系樹脂組成物（Ｂ）のＭＦＲが０．５ｇ／１０分以上であれば、フィルムに海島構造が形成された際に分散ドメインのサイズが大きくなりすぎたり、分散状態が悪く空孔が均一に発生しにくくなったりする等の不具合を生じることなく、好適である。一方、ポリオレフィン系樹脂組成物（Ｂ）のＭＦＲが５０ｇ／１０分以下であれば、上記の海島構造が形成された際に分散ドメインのサイズが小さくなり、ドメイン自体の強度が低下し、低温での耐破断性を十分に付与できない等の不具合を生じることなく好適である。
【００３８】
ポリオレフィン系樹脂組成物（Ｂ）は、ポリ乳酸系樹脂組成物（Ａ）と軟質成分（Ｃ）からなるマトリックス成分中に、分散ドメインとして存在することができる。この分散ドメインの大きさ及び形状は、混練条件、シート化条件、延伸倍率、延伸方向等により適宜決定され得る。延伸後の分散ドメインの長手方向、すなわち延伸方向と平行する方向の断面形状は楕円形であることが好ましい。断面形状が楕円形である場合、この分散ドメインの短軸方向の最大軸長は０．１μｍ以上であると好ましく、０．２μｍ以上であるとより好ましく、０．３μｍ以上であるとさらに好ましい。一方、この短軸方向の最大軸長は５．０μｍ以下であると好ましく、４．０μｍ以下であるとさらに好ましい。短軸方向の最大軸長が０．１μｍ以上であれば、マトリックスと分散ドメインとの界面における剥離が生じ、空孔を形成するのに好適であり、またこの最大軸長が５．０μｍ以下であれば、表面に著しい凹凸が生じにくく、かつ外見も均一に保つことができるため好適である。また、この分散ドメインの長軸方向の最大軸長の上限は特に制限はないが、下限は、０．２μｍ以上であることが好ましく、０．３μｍ以上であることがより好ましく、０．４μｍ以上であることがさらに好ましい。
【００３９】
ポリオレフィン系樹脂組成物（Ｂ）の密度は、０．５０ｇ／ｃｍ３以上であり、０．６５ｇ／ｃｍ３以上であることが好ましく、０．８０ｇ／ｃｍ３以上であることがさらに好ましい。一方、この密度は、１．００ｇ／ｃｍ３以下であり、０．９６ｇ／ｃｍ３以下が好ましく、０．９２ｇ／ｃｍ３以下がさらに好ましい。密度が１．００ｇ／ｃｍ３以下であればフィルム全体の比重を低減させる効果が大きく、また密度が０．５０ｇ／ｃｍ３以上であれば剛性に欠け延伸時に空孔を生じさせにくい等の不具合が起こりづらく、好適である。
【００４０】
ポリオレフィン系樹脂組成物（Ｂ）として用いられるポリオレフィン系樹脂は、ポリ乳酸系樹脂組成物（Ａ）より比重が小さい。そのため、この発明のフィルムは、ポリ乳酸系樹脂組成物（Ａ）単独からなるフィルムの場合と比較して、比重をより小さくすることができる。さらに、ポリオレフィン系樹脂組成物（Ｂ）が存在することによって延伸時に生じる空孔により、嵩比重をより小さくすることができる。
【００４１】
これらのポリオレフィン系樹脂組成物（Ｂ）として、より具体的には、ポリエチレン系樹脂として、商品名「ノバテックＨＤ、ＬＤ、ＬＬ」「カーネル」「タフマーＡ，Ｐ」（日本ポリエチレン（株））、「サンテックＨＤ，ＬＤ」（旭化成ライフ＆リビング（株）製）、「ＨＩＺＥＸ」「ＵＬＴＺＥＸ」「ＥＶＯＬＵＥ」（三井化学（株）製）、「モアテック」（出光興産（株）製）、「ＵＢＥポリエチレン」「ＵＭＥＲＩＴ」（宇部興産（株）製）、「ＮＵＣポリエチレン」「ナックフレックス」（日本ユニカー（株）製）、「Ｅｎｇａｇｅ」（ダウケミカル社製）等が市販されている。またポリプロピレン系樹脂としては、商品名「ノバテックＰＰ」「ＷＩＮＴＥＣ」「タフマーＸＲ」（日本ポリプロ（株）製）、「三井ポリプロ」（三井化学（株）製）、「住友ノーブレン」「タフセレン」「エクセレンＥＰＸ」（住友化学（株）製）、「ＩＤＥＭＩＴＳＵ  ＰＰ」「ＩＤＥＭＩＴＳＵ  ＴＰＯ」（出光興産（株）製）、「Ａｄｆｌｅｘ」「Ａｄｓｙｌ」（サンアロマー（株）製）等が市販されている。また、ポリメチルペンテン系樹脂としては、「ＴＰＸ」（三井化学（株）製）が市販されている。これらは、各々単独に、又は２種以上を混合して使用することができる。
【００４２】
［軟質成分（Ｃ）］
この明細書において、軟質成分（Ｃ）とは、ポリ乳酸系樹脂組成物（Ａ）以外のゴム弾性を示すゴム成分をいい、この発明のフィルムの耐衝撃性を向上させる目的で、剛性を損なわない範囲内で添加することができる。軟質成分（Ｃ）は特に限定されるものではないが、ポリ乳酸系樹脂組成物（Ａ）以外の、Ｔｇが０℃以下である乳酸系共重合体、脂肪族ポリエステル、芳香族脂肪族ポリエステル、ジオールとジカルボン酸と乳酸系単独重合体との共重合体や、コアシェル構造型ゴム、エチレン−酢酸ビニル共重合体（ＥＶＡ）、エチレン−アクリル酸メチル共重合体（ＥＭＡ）、エチレン−メタクリル酸メチル共重合体（ＥＭＭＡ）、エチレン−アクリル酸エチル共重合体（ＥＥＡ）、エチレン−メタクリル酸メチル共重合体（ＥＥＭＡ）、エチレン−アクリル酸共重合体（ＥＡＡ）、エチレン−メタクリル酸共重合体（ＥＭＡＡ）等から選ばれる少なくとも１種からなる樹脂又は樹脂混合物が好適に使用される。この中でもコアシェル構造ゴムがポリ乳酸系樹脂組成物（Ａ）に対する分散性に優れるため、耐衝撃性改良効果が大きく、また、空孔形成を阻害しづらいため、より好適に使用できる。
【００４３】
軟質成分（Ｃ）として用いるポリ乳酸系樹脂組成物（Ａ）以外の乳酸系共重合体の具体例としては、乳酸を除くα−ヒドロキシカルボン酸の単独重合体、ジオール残基、ジカルボン酸残基から選ばれる一種又は複数種の単量体と、乳酸との共重合体が挙げられる。
【００４４】
上記α−ヒドロキシカルボン酸残基としては、グリコール酸、３−ヒドロキシ酪酸、４−ヒドロキシ酪酸、２−ヒドロキシ−ｎ−酪酸、２−ヒドロキシ−３，３−ジメチル酪酸、２−ヒドロキシ−３−メチル酪酸、２−メチル乳酸、２−ヒドロキシカプロン酸等の２官能脂肪族ヒドロキシカルボン酸から誘導される残基やカプロラクトン、ブチロラクトン、バレロラクトン等のラクトン類から誘導される残基が挙げられる。
【００４５】
また、ジオール残基としては、エチレングリコール、プロピレングリコール、１，４−ブタンジオール、１，４−シクロへキサンジメタノール等から誘導される残基が挙げられる。また、ジカルボン酸残基としては、例えば、コハク酸、アジピン酸、スベリン酸、セバシン酸及びドデカン二酸等から誘導される残基が挙げられる。
【００４６】
商業的に入手可能な上記ポリ乳酸系樹脂組成物（Ａ）以外の乳酸系共重合体の例としては、例えば商品名「プラメート」（大日本インキ化学工業（株）製）や商品名「ＧＳ−ＰＬＡ」（三菱化学（株）製）等が挙げられる。
【００４７】
また、軟質成分（Ｃ）として用いる上記脂肪族ポリエステルとしては、例えば、脂肪族ジオールと脂肪族ジカルボン酸とを縮合して得られる脂肪族ポリエステル、環状ラクトン類を開環重合した脂肪族ポリエステル、合成系脂肪族ポリエステル等の、乳酸系単独重合体を除く脂肪族ポリエステル樹脂が挙げられる。
【００４８】
上記の脂肪族ジオールと脂肪族ジカルボン酸とを縮合して得られる脂肪族ポリエステルとしては、例えば、エチレングリコール、１，４−ブタンジオール、ヘキサンジオール、オクタンジオール、シクロペンタンジオール、シクロヘキサンジオール、１，４−シクロヘキサンジメタノール等の脂肪族ジオール又はこれらの無水物や誘導体と、コハク酸、アジピン酸、スベリン酸、セバシン酸、ドデカン二酸等の脂肪族ジカルボン酸又はこれらの無水物や誘導体との中からそれぞれ１種類以上選んで縮合重合することにより得られたものが挙げられる。この際、必要に応じてイソシアネート化合物等で鎖延長することにより、所望のポリマーを得ることができる。
【００４９】
上記の脂肪族ポリエステルの商業的に入手可能な例としては、「ビオノーレ」（昭和高分子（株）製）が例示できる。
【００５０】
また、上記の環状ラクトン類を開環重合した脂肪族ポリエステルとしては、環状モノマーとして、ε−カプロラクトン、δ−バレロラクトン、β−メチル−δ−バレロラクトン等から１種類以上を選択して重合したものが挙げられる。さらに、上記の合成系脂肪族ポリエステルとしては、無水コハク酸等の環状酸無水物と、エチレンオキサイドやプロピレンオキサイド等のオキシラン類との共重合体等が挙げられる。
【００５１】
このような脂肪族ポリエステルの商業的に入手可能な例としては、商品名「セルグリーン」（ダイセル化学工業（株）製）や、商品名「トーンポリマー」（ユニオンカーバイト日本社製）が挙げられる。
【００５２】
さらに、軟質成分（Ｃ）として用いる上記芳香族脂肪族ポリエステル樹脂とは、脂肪族ジオール若しくはその誘導体と、脂肪族ジカルボン酸若しくはその誘導体と、芳香族ジカルボン酸又はその誘導体とを、縮合重合したものである。また、上記芳香族ポリエステル樹脂とは、芳香族ジカルボン酸若しくはその誘導体と、芳香族ジカルボン酸又はその誘導体とを、縮合重合したものである。このうち、芳香族ジオール若しくはその誘導体としては、ビスフェノールＡのエチレンオキサイド付加物等が挙げられる。また、芳香族ジカルボン酸若しくはその誘導体としては、テレフタル酸、イソフタル酸、オルトフタル酸、２，４−ナフタレンジカルボン酸、パラフェニルジカルボン酸等が挙げられる。この縮合重合の際、必要に応じてイソシアネート化合物等で鎖延長することにより、所望のポリマーを得ることができる。
【００５３】
上記の芳香族ポリエステル樹脂の商業的に入手可能な例としては、商品名「イースターバイオ」（イーストマンケミカルズ社製）や、商品名「エコフレックス」（ＢＡＳＦ社製）が挙げられる。
【００５４】
軟質成分（Ｃ）として用いる上記乳酸系共重合体、脂肪族ポリエステル樹脂、芳香族ポリエステル樹脂、脂肪族−芳香族ポリエステル樹脂の質量（重量）平均分子量は、５０，０００以上であると好ましく、１００，０００以上であるとより好ましい。５０，０００以上であれば機械的強度が劣る等の不具合が生じづらく、好適である。一方で、４００，０００以下であると好ましく、２５０，０００以下であるとより好ましい。４００，０００以下であれば、溶解粘度が高くなりすぎて成形加工性を低下させる等の不具合が生じづらく、好適である。
【００５５】
また、軟質成分（Ｃ）として使用するコアシェル構造ゴムとしては、メタクリル酸−ブタジエン共重合体、アクリロニトリル−ブタジエン−スチレン共重合体等のジエン系コアシェル型重合体、メタクリル酸−スチレン−アクリロニトリル共重合体等のアクリル系コアシェル型重合体、シリコーン−メタクリル酸−メタクリル酸メチル共重合体、シリコーン−メタクリル酸−アクリロニトリル−スチレン共重合体等のシリコーン系コアシェル型共重合体が挙げられる。この中でもポリ乳酸系樹脂組成物（Ａ）との相溶性が良好であり、フィルムの耐衝撃性、透明性のバランスのとれるシリコーン−メタクリル酸−メタクリル酸メチル共重合体がより好適に用いられる。
【００５６】
上記コアシェル構造ゴムのシェル部の質量（重量）平均分子量は、１０，０００以上であると好ましく、５０，０００以上であるとより好ましい。１０，０００以上であれば機械的強度が劣る等の不具合が生じづらく、好適である。一方で、上記重量平均分子量は１，５００，０００以下であると好ましく、１，０００，０００以下であるとより好ましい。１，５００，０００以下であれば、溶解粘度が高くなりすぎて成形加工性を低下させる等の不具合が生じづらく、好適である。
【００５７】
このようなコアシェル構造ゴムの商業的に入手可能な例としては、「メタブレンＣ、Ｓ、Ｅ、Ｗ」（三菱レイヨン（株）製）、「カネエース」（（株）カネカ製）等が挙げられる。
【００５８】
さらに、軟質成分（Ｃ）として用いるエチレン−酢酸ビニル共重合体（ＥＶＡ）、エチレン−アクリル酸メチル共重合体（ＥＭＡ）、エチレン−メタクリル酸メチル共重合体（ＥＭＭＡ）、エチレン−アクリル酸エチル共重合体（ＥＥＡ）、エチレン−メタクリル酸エチル共重合体（ＥＥＭＡ）、エチレン−アクリル酸共重合体（ＥＡＡ）、エチレン−メタクリル酸共重合体（ＥＭＡＡ）としては、エチレン以外のコモノマー含有量が２０質量％以上９０質量％以下、好ましくは４０質量％以上８０質量％以下のものが好適に使用される。エチレン以外のコモノマー含有量が２０質量％以上であればフィルムの耐破断性に対する効果が十分に得られるほか、透明性も維持できるため好ましい。一方、エチレン以外のコモノマー含有量が８０質量％以下であればフィルム全体の剛性、耐熱性を良好に維持できるため好ましい。これらの中でも、エチレン−酢酸ビニル共重合体（ＥＶＡ）がより好適に使用される。
【００５９】
上記ＥＶＡ、ＥＭＡ、ＥＭＭＡ、ＥＥＡ、ＥＥＭＡ、ＥＡＡ、ＥＭＡＡのメルトフローレート（ＭＦＲ）は、特に制限されるものではないが、通常、ＭＦＲ（ＪＩＳ  Ｋ  ７２１０、温度：１９０℃、荷重：２．１６ｋｇでの値）が、０．５ｇ／１０分以上１５ｇ／１０分以下であることが好ましく、１．０ｇ／１０分以上１０ｇ／１０分以下であることがさらに好ましい。
【００６０】
商業的に入手できる軟質成分（Ｃ）を例示すると、エチレン−酢酸ビニル共重合体（ＥＶＡ）としては「ＥＶＡＦＬＥＸ」（三井デュポンポリケミカル（株）製）、「ノバテックＥＶＡ」（三菱化学（株）製）、「エバスレン」（大日本インキ化学工業（株）製）、「エバテート」（住友化学（株）製）、「ソアブレン」（日本合成化学（株）製）、エチレン−アクリル酸共重合体（ＥＡＡ）としては「ノバテックＥＡＡ」（三菱化学（株）製）、エチレン−アクリル酸エチル共重合体（ＥＥＡ）やエチレン−メタアクリル酸共重合体（ＥＭＡ）としては「ノアフロイＡＣ」（三井デュポンポリケミカル（株）製）、エチレン−メタアクリル酸メチル共重合体（ＥＭＭＡ）としては「アクリフト」（住友化学（株）製）等が挙げられる。
【００６１】
［（Ａ）成分と、（Ｂ）成分及び（Ｃ）成分との混合比］
ポリ乳酸系樹脂組成物（Ａ）と、ポリオレフィン系樹脂組成物（Ｂ）との質量比は、ポリ乳酸系樹脂組成物（Ａ）１００質量部に対して、ポリオレフィン系樹脂組成物（Ｂ）が１０質量部以上であることが必要であり、２０質量部以上であると好ましく、３０質量部以上であるとより好ましい。また、ポリオレフィン系樹脂組成物（Ｂ）の上記質量比の上限は９０質量部以下であり、８０質量部以下であるとより好ましい。ポリオレフィン系樹脂組成物（Ｂ）の含有量がポリ乳酸系樹脂組成物１００質量部に対して１０質量部以上であれば、層内に空孔を形成できるため好ましい。一方、この含有量が９０質量部以下であれば、マトリックスに対して均一に分散した海島構造を形成することができて好ましい。
【００６２】
また、ポリ乳酸系樹脂組成物（Ａ）と軟質成分（Ｃ）の質量比は、ポリ乳酸系樹脂組成物（Ａ）１００質量部に対して、軟質成分（Ｃ）が２０質量部以上であることが必要であり、３０質量部以上であると好ましく、４０質量部以上であるとより好ましい。また、軟質成分（Ｃ）の上記質量比の上限は８０質量部以下であり、７０質量部以下であるとより好ましい。軟質成分（Ｃ）の含有量がポリ乳酸系樹脂組成物１００質量部に対して２０質量部以上であれば、耐破断性を付与できるため好ましい。一方、この含有量が８０質量部以下であれば、剛性を低下させないため好ましい。
【００６３】
［（Ｉ）層を構成する樹脂組成物］
上記のポリ乳酸系樹脂組成物（Ａ）、ポリオレフィン系樹脂組成物（Ｂ）及び軟質成分（Ｃ）を含有する上記樹脂組成物は、ポリ乳酸系樹脂組成物（Ａ）及び軟質成分（Ｃ）がマトリックスを形成し、ポリオレフィン系樹脂組成物（Ｂ）が分散ドメインを形成する。上記の質量比でポリオレフィン系樹脂組成物（Ｂ）を含有して全体として海島構造を形成する上記樹脂組成物からなる（Ｉ）層を延伸することにより、マトリックスと分散ドメインとの界面で剥離を生じさせて、空孔を形成させることができる。これにより、後述する嵩比重の小さく、遮光性や断熱性の良好なフィルムを得ることができる。
【００６４】
＜（ＩＩ）層＞
この発明のフィルムは、空孔を含有する上記（Ｉ）層のほかに、空孔を実質的に含有しない（ＩＩ）層を有する。（Ｉ）層に（ＩＩ）層を配設することにより、印刷性、溶剤シール性等を向上できる。また、（Ｉ）層及び（ＩＩ）層において、使用するポリ乳酸系樹脂組成物の共重合体比率を変更することにより、空隙形成・収縮特性を好ましい範囲に調整できる。
【００６５】
（ＩＩ）層は、上記（Ａ）成分であるポリ乳酸系樹脂組成物を主成分として構成される層である。さらに、（ＩＩ）層には、印刷性、溶剤シール性、耐融着性等表面層としての要求される諸特性を損なわない範囲で、層間接着性の向上、嵩比重の低減等を目的としてポリ乳酸系樹脂組成物以外の熱可塑性樹脂を含むことができる。ポリ乳酸系樹脂組成物以外の熱可塑性樹脂を例示すると、ポリオレフィン系樹脂、ポリスチレン系樹脂、アクリル系樹脂、アミド系樹脂、脂肪族及び／又は芳香族ポリエステル系樹脂等が挙げられる。中でも上述したポリオレフィン系樹脂組成物（Ｂ）や軟質成分（Ｃ）が好適に使用できる。
【００６６】
また、（ＩＩ）層における樹脂組成物には、必要に応じて、本発明の効果を損なわない範囲で可塑剤、熱安定剤、抗酸化剤、ＵＶ吸収剤、光安定剤、顔料、着色剤、滑剤、核剤、加水分解防止剤等の添加剤を添加してもよい。
【００６７】
［層構成］
この発明のフィルムは、上記（Ｉ）層と（ＩＩ）層との少なくとも２層を有すれば、層構成は特に限定されるものではない。ここで、「（Ｉ）層と（ＩＩ）層との少なくとも２層を有する」とは、（Ｉ）層に隣接して（ＩＩ）層が片面又は両面に積層されている態様のみならず、（Ｉ）層と（ＩＩ）層との間に接着性の改良やバリア性、隠蔽性、断熱性等を付与する目的のため、第３の層を有する場合も含まれる。好ましくは中間層として（Ｉ）層、表面層として（ＩＩ）層を有する２種３層の層構成（（ＩＩ）層／（Ｉ）層／（ＩＩ）層）、又は中間層と表面層との間に接着層を有する３種５層の層構成（（ＩＩ）層／接着層／（Ｉ）層／接着層／（ＩＩ）層）等の層構成が挙げられる。
【００６８】
（Ｉ）層及び（ＩＩ）層の厚み比は、上述した作用効果を考慮して設定すればよく、特に限定されるものではない。例えば、中間層として（Ｉ）層、表面層として（ＩＩ）層の３層構成を有する積層フィルムの場合、フィルム全体の厚みに対する（ＩＩ）層の厚み比は５％以上、好ましくは１０％以上、さらに好ましくは１５％以上であり、かつ７０％以下、好ましくは５０％以下、さらに好ましくは４５％以下、最も好ましくは４０％以下の範囲にすることができる。またフィルム全体の厚みに対する（Ｉ）層の厚み比は、３０％以上、好ましくは５０％以上、さらに好ましくは５５％以上、最も好ましくは６０％以上であり、かつ９５％以下、好ましくは９０％以下、さらに好ましくは８５％以下である。
【００６９】
［製造方法］
この発明のフィルムは（Ｉ）層と（ＩＩ）層、さらにその他の層を積層した未延伸フィルムを少なくとも一方向に延伸する方法、あるいは（Ｉ）層を少なくとも一方向に延伸した後、（ＩＩ）層、さらにはその他の層の未延伸フィルム又は延伸フィルムを公知の方法によって熱又は溶剤によりラミネーションする方法、あるいは（Ｉ）層を少なくとも一方向に延伸した後、（ＩＩ）層、さらにはその他の層に用いられる樹脂組成物を公知の方法によりコーティングする方法により作製できる。
【００７０】
この発明のフィルムの製造方法の一例について、具体的に示す。
まず、ポリ乳酸系樹脂組成物（Ａ）とポリオレフィン系樹脂組成物（Ｂ）と軟質成分（Ｃ）の混合方法等として、同方向２軸押出機、ニーダー、ヘンシェルミキサー等を用いてプレコンパウンドを得る方法がある。また、これらの成分を予め混合することなく、直接、フィルム押出機に投入し、混合とフィルム成形とを同一装置で行ってもよい。
【００７１】
フィルムの製造方法は、ポリ乳酸系樹脂組成物（Ａ）とポリオレフィン系樹脂組成物（Ｂ）と軟質成分（Ｃ）、又はこれらの成分をコンパウンドした混合物をそれぞれ押出機に投入し、溶融押出成形する。この際の押出方法としては、Ｔダイ法、チューブラ法等の公知の方法を採用できる。溶融押出されたフィルムは、冷却ロール、空気、水等で冷却される。また、この発明においては（Ｉ）層と（ＩＩ）層とが積層されてなることが重要であるが、積層方法としてはマルチマニフォールド式の口金を用い共押出する方法、フィードブロックを用いて共押出する方法、（Ｉ）層と（ＩＩ）層の単層フィルムを別個に得た後、熱ラミネーションにより積層する方法等、公知の方法を採用できる。
【００７２】
得られた未延伸の積層フィルムは、熱風、温風、紫外線、炭酸ガスレーザー、マイクロウェーブ等の方法で再加熱され、ロール法、テンター法、チューブラ法等により、少なくとも１方向、すなわち一軸方向又は二軸方向に延伸される。このとき、（Ｉ）層のマトリックスとドメインとの界面で剥離を生じさせ、空孔が形成される。上記延伸を一軸延伸とするか、二軸延伸とするかは、目的の用途によって適宜決定できる。
【００７３】
［延伸条件］
上記の延伸を行う温度は、ポリ乳酸系樹脂組成物（Ａ）、ポリオレフィン系樹脂組成物（Ｂ）及び軟質成分（Ｃ）の軟化温度や、得られる熱収縮性空孔含有フィルムの用途等によって変動し得るが、６０℃以上であると好ましく、６５℃以上であるとさらに好ましい。延伸温度が６０℃以上であれば、延伸過程において原料の弾性率が高くなり、良好な延伸性が得られにくくフィルム破断や厚み斑が起こるという不具合を生じづらく、好適である。一方で、８５℃以下であると好ましく、８０℃以下であるとより好ましい。延伸温度が８５℃以下であれば、所望の収縮特性を発現できなくなる、マトリックスと分散ドメインとの界面での剥離が促進せず十分な空孔が得られなくなる等の不具合を生じづらく、好適である。
【００７４】
上記の延伸を行う際の延伸倍率は、上記（Ｉ）層を構成する樹脂組成物の構成組成、延伸手段、延伸温度、目的の製品形態等に応じて適宜選択することができるが、一般に、１．５倍以上であると好ましく、３．０倍以上であるとより好ましい。延伸倍率が１．５倍以上であれば、十分な空孔が得られず所望の機能が得られない等の不具合を生じることがなく好適であり、一方で、延伸倍率は８．０倍以下であると好ましく、６．０倍以下であるとより好ましい。８．０倍以下であれば強度上問題を生じる等の不具合を生じる事がなく、実用的な性能が得ることができ、空孔を十分に形成することができるためである。
【００７５】
上記延伸工程での延伸方向は、目的用途によって適宜選択することができるが、本発明の熱収縮性空孔含有フィルムは、フィルムの引き取り方向（ＭＤ）に上記ポリオレフィン系樹脂組成物（Ｂ）の分散ドメインが伸長した構造をとりやすいため、伸長方向と垂直の方向（ＴＤ）に延伸すると、容易に空孔を形成することができるため好ましい。
【００７６】
また、一軸延伸の場合でも、必要に応じてフィルムの主収縮方向と直交する方向に１．０１倍から１．８倍程度の弱延伸を付与すると、得られる熱収縮性空孔含有フィルムの機械的物性が改良されるのでより好ましい。
【００７７】
［収縮率］
この発明のフィルムは、８０℃の温水中で１０秒間浸漬した際の主収縮方向の収縮率が２０％以上である必要があり、２５％以上であると好ましく、３０％以上であるとより好ましい。一方で上記収縮率は８０％以下である必要があり、７５％以下であると好ましい。これは、例えばペットボトル等の包装に用いる熱収縮性ラベル等のように、熱収縮性ラベルとして用いるには、少なくとも２０％の熱収縮率が要求される一方で、８０％を超えると熱収縮後の形態を制御することが難しくなってしまうためである。なお、収縮率とは、収縮前の元の長さを１００％とした時の、収縮前後の長さの差をいう。また、主収縮方向とは、縦方向（長手方向）と横方向（幅方向）のうち熱収縮率の大きい方向をいい、例えば、ボトルに装着する場合にはその外周方向に相当する方向を意味する。また直交方向とは主収縮方向と直交する方向をいう。
【００７８】
現在、ペットボトルのラベル装着用途に工業的に最も多く用いられている収縮加工機の例としては、収縮加工を行う加熱媒体として水蒸気を用いる蒸気シュリンカーと一般に呼ばれているものがある。熱収縮性ラベルは被覆対象物への熱の影響等の点からできるだけ低い温度で十分熱収縮することが必要であり、さらに、近年のラベリング工程の高速化に伴い、より低温で素早く収縮する要求が高くなってきた。このような工業生産性も考慮して、上記条件における主収縮方向の熱収縮率が２０％以上のフィルムであれば、収縮加工時間内に十分に被覆対象物に密着することができるため好ましい。
【００７９】
この発明のフィルムにおいて、８０℃の温水中に１０秒浸漬した際の主収縮方向の熱収縮率を上記範囲に調整するためには、樹脂組成をこの発明で記載するように調整するとともに、延伸温度を後述する範囲に調整することが好ましい。例えば、熱収縮率をより増加させたい場合には、ポリ乳酸系樹脂組成物（Ａ）の光学異性体比率を大きくする、軟質成分（Ｃ）の含有量を上げる、延伸倍率を高くする、延伸温度を低くする等の手段を用いるとよい。
【００８０】
また、この発明のフィルムをラベルとして用いる場合、フィルムの直交方向の収縮率は、８０℃の温水中で１０秒間浸漬したときは１０％以下であることが好ましく、５％以下であることがより好ましく、３％以下であることがさらに好ましい。直交方向の収縮率が１０％を超えるフィルムだと、収縮後の直交方向の寸法自体が短くなったり、収縮後の印刷柄や文字の歪み等が生じやすくなったり、角型ボトルの場合においては縦ひけ等のトラブルが発生したりする問題が無視できなくなる。
【００８１】
［自然収縮率］
この発明のフィルムの自然収縮率は、できるだけ小さいほうが望ましいが、例えば、３０℃で３０日保存後の自然収縮率が３．０％以下、好ましくは２．０％以下、さらに好ましくは１．５％以下であることが望ましい。上記条件下における自然収縮率が３．０％以下であれば作製したフィルムを長期保存する場合であっても容器等に安定して装着することができ、実用上問題を生じにくいが、３．０％を超えると接着安定性に問題を生じる場合がある。
【００８２】
この発明のフィルムにおいて、自然収縮率を上記範囲に調整するためには、樹脂組成をこの発明で記載するように調整するとともに、延伸温度を上述する範囲に調整することが好ましい。例えば、自然収縮率をより低下させたい場合には、ポリ乳酸系樹脂組成物（Ａ）の光学異性体比率を小さくする、軟質成分（Ｃ）の含有量を下げる、延伸倍率を小さくする、延伸温度を高くする、延伸後熱固定の温度を高くする、延伸後熱固定時間を長くする等の手段を用いるとよい。
【００８３】
［嵩比重］
また、この発明のフィルムは空孔を有するため、この発明のフィルムに用いる樹脂の真比重よりも、フィルムとした場合の嵩比重の方が低下する。この発明のフィルムの嵩比重の真比重に対する割合は、５０％以上、好ましくは６０％以上、さらに好ましくは７０％以上であり、かつ９０％以下、好ましくは８５％以下、さらに好ましくは８０％以下であると望ましい。嵩比重の真比重に対する割合が５０％未満であると、空孔の占める割合が多すぎることで、このフィルムの強度が不十分となる等の不具合を生じるおそれがある。一方で、９０％を超えると、空孔の形成が少なすぎて遮光性や断熱性が不十分となる場合がある。
【００８４】
また、嵩比重が１．０未満であると、この発明のフィルムをポリエチレンテレフタレート製ボトルに被覆ラベルとして用いたものを廃棄処理する際に、液比重法によりポリエチレンテレフタレートと容易に分離させることができ、さらに好ましい。
【００８５】
上記嵩比重を所望の値に調整する方法としては、例えば上記ポリ乳酸系樹脂組成物（Ａ）、上記ポリオレフィン系樹脂組成物（Ｂ）及び上記軟質成分（Ｃ）のうち、比重が小さい成分の混合比率を増加させる方法や、延伸倍率を上記の範囲で大きくする、延伸温度を低くする等の延伸条件を操作することにより空孔を多く生じさせるといった方法が挙げられる。
【００８６】
［光線透過率］
この発明のフィルムは、上記樹脂組成物と空孔との界面で光線が屈折・反射すること、及び樹脂組成物中に光線が一部吸収されることによって不透明白色の光線遮断性（遮光性）を有している。内容物を劣化、変質させる恐れのある２４０ｎｍ以上４００ｎｍ以下の紫外領域、及び内容物の隠蔽性にかかわる４００ｎｍ以上８００ｎｍ以下の可視領域を併せた２４０ｎｍ以上８００ｎｍ以下（紫外可視領域）での、ＪＩＳ  Ｋ７０１５に基づいて測定された光線透過率がいずれの波長においても５０％以下であることが必要であり、４０％以下であると好ましく、３０％以下であるとより好ましい。５０％以下であれば遮光性が不十分であり、内容物保護、隠蔽性に欠けるという不具合を発現しづらく、好適である。
【００８７】
この発明のフィルムにおいて、２４０ｎｍ以上８００ｎｍ以下の光線透過率を上記範囲に調整するためには、樹脂組成をこの発明で記載するように調整するとともに、延伸温度を上述する範囲に調整することが好ましい。例えば、光線透過率をより低下させたい場合には、ポリ乳酸系樹脂組成物（Ａ）の光学異性体比率を小さくする、ポリオレフィン系樹脂（Ｂ）の含有量を上げる、軟質成分（Ｃ）の含有量を下げる、延伸倍率を高くする、延伸温度を低くする等の手段を用いるとよい。また、収縮率や耐破断性等の諸特性を低下させない範囲で顔料や着色剤、無機粒子等を添加することも有効である。
【００８８】
［熱伝導率］
さらに、上記熱収縮性空孔含有フィルムは空孔を有するため、空孔の無い一般的な熱可塑性樹脂を用いたフィルムよりも熱伝導効率が低くなる。このため、ホット飲料用ラベル等の断熱性・保温性を求められる用途に特に好適に用いることができる。
【００８９】
飲料用自動販売機やコンビニエンスストア等のホットウォーマー等によって加熱されて販売される飲料は、販売機内の温度分布等も考慮に入れると６０〜７０℃にて販売されている。この飲料容器が金属製のものは、ガラス製、樹脂製等の飲料容器よりも著しく高い熱伝導率を持つため、同じ温度にて加熱されたものであってもより熱さを感じやすく、熱さを和らげる必要がある。本発明の熱収縮フィルムは空孔を有し、これを被覆することにより熱が飲料容器から伝わりづらくなるため、好適に用いることができる。
【００９０】
上記断熱性・保温性をより高める方法としては、例えば上記ポリ乳酸系樹脂組成物（Ａ）の光学異性体比率を小さくする、ポリオレフィン系樹脂（Ｂ）の含有量を上げる、軟質成分（Ｃ）の含有量を下げる、延伸倍率を高くする、延伸温度を低くする等の手段を用いるとよい。
【００９１】
［引張破断伸度］
この発明のフィルムの耐破断性は、ＪＩＳ  Ｋ７１２７の引張破断伸度により評価される。０℃環境下の引張試験において、特にラベル用途ではフィルムの引き取り方向（ＭＤ）の引張破断伸度が１００％以上であると好ましく、１５０％以上であるとより好ましく、２００％以上であるとさらに好ましい。０℃環境下での引張破断伸度が１００％未満であると、印刷・製袋等の工程時にフィルムが破断する等の不具合を生じるおそれが高くなってしまう。また、引張破断伸度が１５０％以上あれば、印刷・製袋等の工程のスピードアップにともなってフィルムに対してかかる張力が増加するような際にも破断しづらく、より好ましい。また、引張破断伸度の上限値は特に指定されないが、現在の工程スピードを考慮すると５００％程度であることが望ましい。
【００９２】
この発明のフィルムにおいて、０℃環境下での引張破断伸度を上記範囲に調整するためには、樹脂組成をこの発明で記載するように調整するとともに、延伸温度を後述する範囲に調整することが好ましい。例えば、引張破断伸度をより向上させたい場合には、軟質成分（Ｃ）の含有量を上げる、ＭＤに対して弱延伸を与える等の手段を用いるとよい。
【００９３】
［剛性］
この発明のフィルムの腰、すなわち常温での剛性は、直交方向の引張弾性率が１．２ＧＰａ以上であると好ましく、１．４ＧＰａ以上であるとより好ましく、１．６ＧＰａ以上であるとさらに好ましい。１．２ＧＰａ未満であると、特にフィルムの厚みを薄くした場合に、ペットボトル等の容器に製袋したフィルムをラベリングマシン等で被せる際に、斜めに被ったり、フィルムの腰折れ等で歩留まりが低下したり等の問題が発生しやすくなる場合がある。一方で、この発明のフィルムの引張弾性率の上限値は３．０ＧＰａ程度であるのが一般的であり、好ましくは２．９ＧＰａ程度であり、さらに好ましくは２．８ＧＰａ程度である。３．０ＧＰａ以下であれば弾性率が高くなりすぎて使用時にごわごわしたような風合いになるというような不具合を生じづらく、好適である。
【００９４】
この発明のフィルムにおいて、常温での腰を上記範囲に調整するためには、樹脂組成をこの発明で記載するように調整するとともに、延伸温度を後述する範囲に調整することが好ましい。例えば、腰をより向上させたい場合には、軟質成分（Ｃ）の含有量を下げる、直交方向に弱延伸を与える等の手段を用いるとよい。
【００９５】
＜成形品、熱収縮性ラベル及び該成形品又はラベルを装着した容器＞
この発明のフィルムは、ブローボトル等のプラスチックボトル、トレー、弁当箱、総菜容器、乳製品容器等の様々な成形品として用いることができる。このような成形品の製造は、一般的な成形品の製造方法を用いることができる。
【００９６】
また、上記熱収縮性空孔含有フィルムを、清涼飲料水用や食品用のＰＥＴボトル、ガラス瓶等の食品容器用熱収縮性ラベルとして用いることもでき、その場合は、例えば中心がくびれた円柱や、角のある四角柱、五角柱、六角柱等の複雑な形状であっても、熱収縮によりその形状に密着可能であり、皺やアバタの無い美麗なラベルが装着された容器を得ることができる。このような装着を行う熱収縮の方法は、一般的な熱収縮の方法を用いることができる。
【００９７】
この発明のフィルムは、優れた低温収縮性、収縮仕上がり性を有するので、熱収縮性ラベルとして用いる場合には、高温に加熱すると変形が生じるようなプラスチック成形品の熱収縮性ラベルとして用いたり、熱膨張率や吸水性等がこの発明のフィルムとは極めて異なる材質の包装体の熱収縮性ラベルとして好適に利用できる。このような、包装体を形成する材質としては、例えば、金属、磁器、ガラス、紙、ポリエチレン、ポリプロピレン、ポリブテン等のポリオレフィン系樹脂、ポリメタクリル酸エステル系樹脂、ポリカーボネート系樹脂、ポリエチレンテレフタレートやポリブチレンテレフタレート等のポリエステル系樹脂、ポリアミド系樹脂から選ばれる少なくとも１種を構成素材として用いたものが挙げられる。
【００９８】
さらに、この発明のフィルムを熱収縮性ラベルとして用いることのできる包装体を構成する材質としては、上記の樹脂の他に、ポリスチレン、ゴム変性耐衝撃性ポリスチレン（ＨＩＰＳ）、スチレン−ブチルアクリレート共重合体、スチレン−アクリロニトリル共重合体、スチレン−無水マレイン酸共重合体、アクリロニトリル−ブタジエン−スチレン共重合体（ＭＢＳ）、ポリ塩化ビニル系樹脂、フェノール樹脂、ユリア樹脂、メラミン樹脂、エポキシ樹脂、不飽和ポリエステル樹脂、シリコーン樹脂等を挙げることができ、これらの２種以上の混合物でもよいし、積層体であってもよい。
【実施例】
【００９９】
以下、この発明について実施例を挙げてより具体的に説明する。まず、用いる樹脂と熱収縮性空孔含有フィルムの製造方法を説明する。
【０１００】
［ポリ乳酸系樹脂組成物（Ａ）］
・Ｎａｔｕｒｅ  ＷｏｒｋｓＬＬＣ社製：ＮａｔｕｒｅＷｏｒｋｓ４０５０、Ｌ体／Ｄ体＝９５／５（以下、「ＰＬＡ１」と表記する）
・Ｎａｔｕｒｅ  ＷｏｒｋｓＬＬＣ社製：ＮａｔｕｒｅＷｏｒｋｓ４０６０、Ｌ体／Ｄ体＝８８／１２（以下、「ＰＬＡ２」と表記する）
【０１０１】
［ポリオレフィン系樹脂組成物（Ｂ）］
・日本ポリプロ（株）製：ポリプロピレン樹脂ノバテックＦＹ６Ｈ（８０℃における弾性率＝０．７２ＧＰａ  ＭＦＲ＝１．９ｇ／１０分）（以下、「ＰＯ１」と表記する）
【０１０２】
［軟質成分（Ｃ）］
・大日本インキ（株）製：プラメートＰＤ１５０、乳酸系共重合体（以下、「軟質１」と表記する）
・三菱レイヨン（株）製：メタブレンＳ２００１、コアシェル構造アクリル−シリコーン共重合体（以下、「軟質２」と表記する）
・昭和高分子（株）（株）製：ビオノーレ３００３、ポリブチレンサクシネート・アジペート共重合体（以下、「軟質３」と表記する）
【０１０３】
［その他添加物］
・白石カルシウム（株）製：オプチホワイト、特殊焼成カオリンクレイ（以下、「無機粒子」と表記する）
【０１０４】
（熱収縮性空孔含有フィルムの製造方法）
（実施例１〜４）
ポリ乳酸系樹脂組成物（Ａ）、ポリオレフィン系樹脂組成物（Ｂ）、及び上記軟質成分（Ｃ）をそれぞれ表１の混合比率で混合し、（Ｉ）層を構成する樹脂組成物、（ＩＩ）層を構成する樹脂組成物を調製した。次いで、２軸押出機（三菱重工業（株）製）に投入し、設定温度２００℃で溶融混合し、（Ｉ）層の両側に、（ＩＩ）層を表１に示す厚み比で形成するよう３００ｍｍ幅２種３層マルチマニホールドダイ（設定温度２００℃）より押し出して、５０℃のキャストロールで引き取り、冷却固化させて、幅３００ｍｍ、厚さ２００μｍの未延伸フィルムを得た。得られた未延伸フィルムをロール縦延伸機（三菱重工業（株）製）により６５〜７５℃にて１．０５倍に延伸した後に、フィルムテンター（三菱重工業（株）製）予熱温度８０〜９０℃、延伸温度６５〜７５℃で横軸方向に４．０倍に延伸して厚さ１００μｍの熱収縮性空孔含有フィルムを得た。
【０１０５】
（比較例１〜４）
ポリ乳酸系樹脂組成物（Ａ）及び軟質成分（Ｃ）、及び無機粒子を、それぞれ表１の混合比率で混合し、実施例１に記した方法と同様に熱収縮性空孔含有フィルム及び熱収縮性フィルムを得た。
【０１０６】
（比較例５）
ポリ乳酸系樹脂組成物（Ａ）、及びポリオレフィン系樹脂組成物（Ｂ）を、表１の混合比率で混合し、２種３層マルチマニフォールド口金の代わりに単層口金を用いた他は実施例１に記した方法と同様に未延伸フィルムを延伸した後、そのまま８０℃雰囲気中にて熱固定を行い、空孔含有フィルムを得た。
【０１０７】
＜物性測定、評価＞
得られた熱収縮性空孔含有フィルムについて、以下の物性測定をし、また、評価を行った。その結果をそれぞれ表１に示す。なお、以下の文中で、フィルムの引き取り方向をＭＤ、直交方向をＴＤと記載する。
【０１０８】
［収縮率測定］
得られたフィルムをＭＤ１００ｍｍ×ＴＤ１００ｍｍの大きさに切り出し、８０℃の温水バスに１０秒間浸漬して収縮させ、収縮前の原寸に対する収縮後のＭＤ方向及びＴＤ方向の長さをそれぞれ測定して、変化幅の原寸に対する比率を求め、その比率の大きい方の値を求めた。この値が、３０％以上、７５％以下であれば○と評価し、２０％以上３０％未満又は７５％を超え８０％以下のものを△と評価し、それ以外は×と評価した。
【０１０９】
［引張破断伸度（耐破断性）測定］
得られたフィルムをＭＤ１００ｍｍ×ＴＤ４ｍｍの大きさに切り出し、ＪＩＳ  Ｋ  ７１２７に準拠し、引張速度１００ｍｍ／ｍｉｎで雰囲気温度０℃におけるフィルムのＭＤ方向の引張伸度を測定し、１０回の測定値の平均値を求めた。この伸度が１５０％を超えるものを○、１００％以上１５０％未満のものを△と評価し、それ以外は×と評価した。
【０１１０】
［引張弾性率（剛性）測定］
得られたフィルムをＭＤ１００ｍｍ×ＴＤ４ｍｍの大きさに切り出し、ＪＩＳ  Ｋ  ７１２７に準じて、温度２３℃の条件でフィルムの主収縮方向と直交する方向（縦方向）について測定した。
【０１１１】
［自然収縮率測定］
得られたフィルムをＭＤ１００ｍｍ×ＴＤ１０００ｍｍの大きさに切り取り、３０℃の雰囲気の恒温槽に３０日間放置し、それぞれの方向の収縮前の原寸に対する収縮後の長さを測定して収縮幅の比率を求め、高い方の比率を自然収縮率として得た。この自然収縮率が１．５％以下であれば○と評価し、１．５％を超えて３．０％以下であれば△と評価し、３．０％を超えれば×と評価した。
【０１１２】
［ポリオレフィン系樹脂組成物（Ｂ）の貯蔵弾性率測定］
熱プレス装置（（株）神藤金属工業所製）によりポリオレフィン系樹脂を用いて厚み２００μｍの未延伸フィルムを作製し、次いで、４ｍｍ×６０ｍｍの大きさに切り出し、粘弾性スペクトロメーター（アイティー計測（株）製：ＤＶＡ−２００）を用い、振動周波数１０Ｈｚ、ひずみ０．１％、チャック間２．５ｃｍ、昇温速度１℃／分で４０℃から１５０℃までの範囲で長手方向（辺長６０ｍｍの方向）について測定し、８０℃おける貯蔵弾性率を測定した。
【０１１３】
［ポリオレフィン系樹脂組成物（Ｂ）の粒子径測定］
得られたフィルムをミクロトームでＴＤ１０ｍｍ×ＭＤ１ｍｍ×厚み８０μｍの大きさに切り出し、電子顕微鏡でフィルム厚み中央部の分散ドメイン形状を１０カ所観察し、流れ方向の最大幅の平均値を長径とした場合における分散ドメインの厚み方向における最大幅の平均値を短径として算出した。
【０１１４】
［真比重測定］
使用した樹脂の真比重をｄ１、ｄ２・・・（ｇ／ｃｍ３）とし、それぞれの樹脂の質量部をｒ１、ｒ２・・・とし、次式の通り真比重（ｇ／ｃｍ３）を算出した。
真比重＝（ｄ１×ｒ１＋ｄ２×ｒ２＋・・・）／（ｒ１＋ｒ２＋・・・）  （１）
【０１１５】
［嵩比重測定］
得られたフィルムをＭＤ１００ｍｍ×ＴＤ１００ｍｍの大きさに切り出して質量ｗ（ｇ）を量り、そのフィルムの厚みを５０点で測定し、その平均厚みｔ（μｍ）を得て、下記式（２）により嵩比重（ｇ／ｃｍ３）を算出した。
嵩比重＝（ｗ／ｔ）×１００    （２）
【０１１６】
［光線透過度測定］
得られたフィルムをＭＤ５０ｍｍ×ＴＤ５０ｍｍの大きさに切り出し、積分球が取り付けたられた分光光度計（「Ｕ―４０００」、（株）日立製作所製）にて波長２４０ｎｍから８００ｎｍまで走査周期０．５ｎｍｍにて光線透過率を測定し、光線透過率の最大値が５０％を超えるものを×、５０〜２５％のものを○、２５％未満のものを◎としてそれぞれ評価した。
【０１１７】
［断熱性測定］
得られたフィルムをＭＤ９８ｍｍ×ＴＤ２０８ｍｍの大きさに切り出し、収縮率２０％となるように本発明のフィルムを収縮させて被覆した金属缶（東洋製罐（株）製：ＴＥＣ２００）に、６５℃の熱湯１９０ｍＬを注ぎ、直ちに素手で保持して熱さを感じずに持ち続けることができる秒数を測定し、下記の通り評価した。
３名の測定者（２５歳男性、２５歳女性、３５歳男性）により測定された秒数の平均値を算出し、その値が３０秒以上であれば○、３０秒未満であれば×とした。なお、６０秒以上持ち続けることができたものは６０秒として評価した。
【０１１８】
［印刷適性］
バーコーターを用いて、大日精化工業（株）製特殊グラビアインキＯＳ−Ｍ（藍色）を溶媒にて適度に希釈したインキを得られたフィルムに塗布し、その塗布面の状態を下記の基準により判断した。
○：インキがムラなく均一に塗布されている。
△：インキ塗布面にムラがあり、インキが塗布されていない個所がある。
×：インキがほとんど塗布されていない。
【０１１９】
【表１】
2007320194.tif 000002
【０１２０】
（結果）
表１より、この発明で規定される組成、層構成、熱収縮率を有するフィルムは、耐衝撃性、遮光性及び印刷適性、及び断熱性がいずれも優れていた。
これに対し、ポリオレフィン系樹脂（Ｂ）及び軟質成分（Ｃ）を用いない場合（比較例１）には耐破断性をまったく満たさず、また、ポリ乳酸系樹脂（Ａ）と軟質成分（Ｃ）よりなるフィルム（比較例２乃至４）では、延伸時に空孔が生じなかったため、嵩比重が大きく、かつ遮光性と断熱性が著しく劣っていた。
さらに、軟質成分（Ｃ）を含有せず、熱固定したフィルム（比較例５）は、収縮率が著しく低く熱収縮性ラベルへの使用が困難であった。
これより、この発明のフィルムは、熱収縮性、耐衝撃性、遮光性、印刷適性、断熱性等の機械的特性に優れ、かつ嵩比重を減らし樹脂の使用量を抑えることが可能なものであることが分かった。